(57)【特許請求の範囲】
【請求項１】
接触冷感に優れた編地を袖部のみに用いた身体にフィットするタイプの長袖シャツであって、長袖シャツの袖部総表面積の２０〜１００％に上記接触冷感に優れた編地を用い、接触冷感に優れた編地は、熱可塑性エラストマーからなる繊維又はポリアミド系汎用繊維を用いたハイゲージのベア天竺編地であり、Ｑｍａｘ値が０．１７Ｊ／ｓｅｃ／ｃｍ２以上であることを特徴とする長袖シャツ。
【請求項２】
長袖シャツの袖部の長さ方向の３０〜１００％の範囲に上記接触冷感に優れた編地を連続して配置することを特徴とする請求項１記載の長袖シャツ。
【請求項３】
長袖シャツの袖部の周径の２０〜１００％の範囲に上記接触冷感に優れた編地を連続して配置することを特徴とする請求項１又は２記載の長袖シャツ。
【発明の詳細な説明】
【技術分野】
【０００１】
本発明は、優れた接触冷感及び優れた伸縮性を有する衣料に関する。
【背景技術】
【０００２】
夏季用のスポーツ用衣類として、発熱および発汗による不快感を解消するため冷涼感に優れた繊維及び該繊維を用いた繊維製品が研究されている。
【０００３】
特許文献１には、接触冷感と吸汗性が高く、かつ多量発汗時のべたつきを抑え快適性に優れる衣料用布帛及びこれを用いた衣類が開示されている。
【０００４】
しかしながら、これらの例では、接触冷感に優れた布帛の使用部位及び衣類の形態について記載されておらず、冷却することが好ましくない部位も冷やしてしまう問題があった。
【０００５】
【特許文献１】特開２００８−３０８８０４号公報
【発明の開示】
【発明が解決しようとする課題】
【０００６】
本発明は、冷却の効果が大きい部位のみに接触冷感に優れた編地を配置して冷却による効果を向上させる身体にフィットするタイプの衣料を提供する。
【課題を解決するための手段】
【０００７】
項１．接触冷感に優れた編地を袖部のみに用いた身体にフィットするタイプの長袖シャツであって、長袖シャツの袖部総表面積の２０〜１００％に上記接触冷感に優れた編地を用い、接触冷感に優れた編地は、熱可塑性エラストマーからなる繊維又はポリアミド系汎用繊維を用いたハイゲージのベア天竺編地であり、Ｑｍａｘ値が０．１７Ｊ／ｓｅｃ／ｃｍ２以上であることを特徴とする長袖シャツ。
【０００９】
項２．長袖シャツの袖部の長さ方向の３０〜１００％の範囲に上記接触冷感に優れた編地を連続して配置することを特徴とする請求項１記載の長袖シャツ。
【００１０】
項３．長袖シャツの袖部の周径の２０〜１００％の範囲に上記接触冷感に優れた編地を連続して配置することを特徴とする請求項１又は２記載の長袖シャツ。
【００１１】
本発明の編地は、Ｑｍａｘ値が０．１７Ｊ／ｓｅｃ／ｃｍ２以上であることが好ましい。
Ｑｍａｘ値は、一定面積、一定質量の熱板に所定の熱を蓄え、これが試料表面に接触した直後、蓄えられた熱量が低温側の試料に移動する熱流量のピーク値である。Ｑｍａｘ値は、着衣したときに試料に奪われる体温をシミュレートしていると考えられ、Ｑｍａｘ値が大きいほど着衣時に奪われる体温が大きく、接触冷感が高いと考えられる。Ｑｍａｘ値が０．１７Ｊ／ｓｅｃ／ｃｍ２未満であると、官能試験で接触冷感を感じることが困難になる。好ましくは０．２０Ｊ／ｓｅｃ／ｃｍ２以上、より好ましくは０．２２Ｊ／ｓｅｃ／ｃｍ２以上である。例えば、熱可塑性エラストマーからなる繊維を用いた編地、ポリアミド系汎用繊維を用いた編地などが挙げられる。
上記熱可塑性エラストマーからなる繊維のうち市販されているものとしては、例えば、ペバックス（アルケマ社製）、ダイアミド、ベスタミド（以上、ダイセル・エボニック社製）、グリロンＥＬＸ（エムスケミー・ジャパン社製）、ペルプレン（東洋紡績社製）、プリマロイ（三菱化学社製）などが挙げられる。上記ポリアミド系汎用繊維は、例えば、ナイロン６、ナイロン６６、ナイロン１２などが挙げられる。
【００１２】
上記熱可塑性エラストマーは、ポリアミド系エラストマーであることが好ましい。
上記ポリアミド系エラストマーとしては特に限定されず、例えば、ポリエーテルブロックアミド共重合体、ポリエーテルアミド共重合体、ポリエステルアミド共重合体等が挙げられる。これらは単独で用いられてもよく、２種以上が併用されてもよい。
【００１３】
上記接触冷感に優れた編地の用いられる範囲は、衣料の袖部表面積を１００％とした場合、２０〜１００％である。
上記範囲が２０％未満であると、接触冷感に優れた編地の冷却効果を低下させる。
【００１４】
本明細書において、衣料の表面積比率は画像処理の画素数から求めた。例えば、衣料を直接スキャナで読み込み、総画素数を総表面積として面積比率を求めることができる。
【００１５】
上記接触冷感に優れた編地の用いられる範囲は、衣料の袖部の周径を１００％とした場合、下限が２０％、上限が１００％である。
上記範囲が２０％未満であると、腕部の血管に対する接触冷感に優れた繊維からなる編地の冷却効果を低下させる。上記範囲の好ましい下限は３０％、より好ましい下限は４０％である。
【００１６】
本発明は、腕部の筋および血管部分を冷却して運動による皮膚温の上昇を抑制し、熱による疲労を軽減する衣料を提供することを目的とするものである。腕部は冷却することにより身体に悪い影響を及ぼすことが少なく、大きな血管が表層に露出している比率が体幹部分よりも大きいため効果的に冷却できる。一方、体幹部分は腹部など冷却が好ましくない部位が存在する。運動時、活動筋への血流量が増加することにより消化器などへの血流量が一時的に減少し、腹部は皮膚温が低下する。該部位を冷却するとさらに血流を阻害することになり、側腹部痛などの問題が生じる。
【００１７】
上記のような熱による疲労を軽減させるためには、腕部の表層にある筋または腕部の表層を通っている血管を冷却することが効果的である。従って、上記の筋または血管の部分に接触冷感に優れた編地を配置することが好ましい。
【００１８】
上記接触冷感に優れた編地を配置する領域は、腕橈骨筋及び／又は橈側手根屈筋及び上腕二頭筋を覆う範囲が好ましい。上記範囲を接触冷感に優れた編地で覆うことにより、発揮筋力が大きく発熱量の多い上腕二頭筋、腕橈骨筋、橈側手根屈筋を冷却し、過度の皮膚温上昇を抑制することができる。また、上記範囲において腕部の周径の２０から１００％の幅及び長さ方向の３０〜１００％で連続させることにより、表層付近に血管が通っている腕の内側を覆い、該血管を通る血液の冷却効果を高めることができる。
【００１９】
本発明における衣料の袖部の長さ範囲は、下限が５５０ｍｍ、上限が６８５ｍｍである。好ましくは、下限が５５５ｍｍ、上限が６８０ｍｍより好ましくは、下限が５６０ｍｍ、上限が６７５ｍｍである。上記長さが５５０ｍｍより短いと上記発揮筋力が大きく発熱量の多い筋を覆う範囲が狭くなるため冷却による効果が得られにくくなり、６８５ｍｍより長いとフィット性が低下して肌と衣料の接触面積が減少し充分な冷感が得られにくくなる。
【００２０】
本発明における接触冷感に優れた編地の用いられる範囲は、衣料の袖部の長さを１００％とした場合、３０〜１００％である。上記接触冷感に優れた編地の用いられる範囲が衣料の袖部の長さの３０％未満であると、上記筋を覆う範囲が狭くなり冷却による効果が得られにくくなる。
【００２１】
本発明における編地としては特に限定されないが、緯編地または経編地が好ましい。
緯編地は伸縮性の調節がしやすく身体にフィットさせやすい特徴がある。経編地は形状安定性があり、伸長と回復を繰り返しても伸長性が損なわれにくい特徴がある。
上記緯編地または経編地としては特に限定されないが、丸編地が好適である。
【００２２】
上記丸編地としては特に限定されないが、ポリウレタンからなる糸を用いたベア天竺編地が好適である。
【００２３】
上記ベア天竺編地にはローゲージとハイゲージがあるが、接触冷感の効果を高めるにはハイゲージの方ローゲージよりも優れている。ハイゲージで編地を作製することにより、接触冷感に優れた編地が肌に触れる面積が増加し、肌から奪う熱が多くなるため冷涼感が増す。
一般的にハイゲージは、緯編機においては２．４５ｃｍ間の針本数が２８本以上、丸編機においては２４本以上の編機で作製されたものを指す。
【００２４】
上記ベア天竺編地のポリウレタンからなる糸の混率は、下限が５重量％、上限が３５重量％である。混率を上記範囲内とすることで、接触冷感に優れた編地の冷感を低減させることなく、伸縮性を保持することができる。
上記混率が５重量％未満であると、充分な伸縮性が保持できず運動に対する追従性が発現しにくくなり、３５重量％を超えると接触冷感に優れた繊維の冷感を低下させる。上記混率の好ましい下限は１０重量％、上限は３０重量％、より好ましい下限は１５重量％、上限は２５重量％である。
【００２５】
本発明の接触冷感に優れた編地を形成する繊維は、繊度が２０〜１２０デシテックスである。上記繊度の好ましい下限は２５デシテックス、上限は１１０デシテックス、より好ましい下限は３０デシテックス、上限は１００デシテックスである。
上記繊度が２０デシテックスよりも小さくなると接触冷感が得られにくくなり、１２０デシテックスを超えると生地目付が大きくなり快適な着用感が損なわれる。
【００２６】
本発明の衣料は、構造を適宜選択することにより幅広く展開可能である。例えば、ランニング用ウェア、サイクリング用ウェア、アンダーウェア、ランニング用腕カバー、サイクリング用腕カバー、日焼け防止用腕カバー等が挙げられる。
【発明の効果】
【００２７】
本発明によれば、冷却の効果が大きい部位のみに接触冷感に優れた編地を配置して冷却による効果を向上させる衣料を提供できる。
【発明を実施するための最良の形態】
【００２８】
以下に実施例を掲げて本発明を更に詳しく説明するが、本発明はこれら実施例のみに限定されるものではない。
【００２９】
（参考例１）
丸編機（４６Ｇ、３０インチ）を使用し、熱可塑性ポリアミド系エラストマーであるポリエーテルアミドブロック共重合体を含有する糸（繊度５０デシテックス）及びポリウレタンからなる糸（繊度３３デシテックス）を用いてベア天竺編成となるように編地を作製した。周径の８０％、長さ方向の上端（肩側）から４０％を占める部位に上記編地を配置し、該部位以外の部位に、丸編機（４６Ｇ、３０インチ）を使用し、ポリエステルからなる糸（繊度１１０デシテックス）及びポリウレタンからなる糸（繊度３３デシテックス）を用いたベア天竺編成の編地を伸縮性のあるフィットタイプの腕カバーを作製した。上記腕カバーにおいて、熱可塑性ポリアミド系エラストマーであるポリエーテルアミドブロック共重合体を含有する糸（繊度５０デシテックス）及びポリウレタンからなる糸（繊度３３デシテックス）を用いたベア天竺編成の編地が占める面積は、腕カバー総面積の４３％である。
【００３０】
（参考例２）
丸編機（４６Ｇ、３０インチ）を使用し、熱可塑性ポリアミド系エラストマーであるポリエーテルアミドブロック共重合体を含有する糸（繊度５０デシテックス）及びポリウレタンからなる糸（繊度３３デシテックス）を用いてベア天竺編成となるように編地を作製した。周径の５０％、長さ方向の上端（肩側）から４０％を占める部位に上記編地を配置し、該部位以外の部位に、丸編機（４６Ｇ、３０インチ）を使用し、ポリエステルからなる糸（繊度１１０デシテックス）及びポリウレタンからなる糸（繊度３３デシテックス）を用いたベア天竺編成の編地を伸縮性のあるフィットタイプの腕カバーを作製した。上記腕カバーにおいて、熱可塑性ポリアミド系エラストマーであるポリエーテルアミドブロック共重合体を含有する糸（繊度５０デシテックス）及びポリウレタンからなる糸（繊度３３デシテックス）を用いたベア天竺編成の編地が占める面積は、腕カバー総面積の３２％である。
【００３１】
（参考例３）
丸編機（４６Ｇ、３０インチ）を使用し、熱可塑性ポリアミド系エラストマーであるポリエーテルアミドブロック共重合体を含有する糸（繊度５０デシテックス）及びポリウレタンからなる糸（繊度３３デシテックス）を用いてベア天竺編成となるように編地を作製した。周径の５０％、長さ方向の上端（肩側）から９０％を占める部位に上記編地を配置し、該部位以外の部位に、丸編機（４６Ｇ、３０インチ）を使用し、ポリエステルからなる糸（繊度１１０デシテックス）及びポリウレタンからなる糸（繊度３３デシテックス）を用いたベア天竺編成の編地を伸縮性のあるフィットタイプの腕カバーを作製した。上記腕カバーにおいて、熱可塑性ポリアミド系エラストマーであるポリエーテルアミドブロック共重合体を含有する糸（繊度５０デシテックス）及びポリウレタンからなる糸（繊度３３デシテックス）を用いたベア天竺編成の編地が占める面積は、腕カバー総面積の４８％である。
【００３２】
（参考例４）
丸編機（４６Ｇ、３０インチ）を使用し、ナイロンからなる糸（繊度７７デシテックス）及びポリウレタンからなる糸（３３デシテックス）を用いてベア天竺編成となるように編地を作製した。上記編地を用いて伸縮性のあるフィットタイプの腕カバーを作製した。
【００３３】
（実施例５）
丸編機（４６Ｇ、３０インチ）を使用し、熱可塑性ポリアミド系エラストマーであるポリエーテルアミドブロック共重合体を含有する糸（繊度５０デシテックス）及びポリウレタンからなる糸（繊度３３デシテックス）を用いてベア天竺編成となるように編地を作製した。上記編地を用いて伸縮性のあるフィットタイプの腕カバーを作製した。
【００３４】
（実施例６）
丸編機（４６Ｇ、３０インチ）を使用し、ポリエステルからなる糸（繊度１１０デシテックス）及びポリウレタンからなる糸（繊度３３デシテックス）を用いたベア天竺編成の編地を身頃に用い、丸編機（４６Ｇ、３０インチ）を使用し、熱可塑性ポリアミド系エラストマーであるポリエーテルアミドブロック共重合体を含有する糸（繊度５０デシテックス）及びポリウレタンからなる糸（繊度３３デシテックス）を用いたベア天竺編成の編地を袖部に用いた伸縮性のあるフィットタイプの長袖シャツを作製した。上記長袖シャツにおいて、熱可塑性ポリアミド系エラストマーであるポリエーテルアミドブロック共重合体を含有する糸（繊度５０デシテックス）及びポリウレタンからなる糸（繊度３３デシテックス）を用いたベア天竺編成の編地が占める面積は、長袖シャツ袖部総面積の８４％である。
【００３５】
（実施例７）
ポリエステルからなる糸（繊度１１０デシテックス）を用いたフライス編成の編地を身頃に用い、丸編機（４６Ｇ、３０インチ）を使用し、熱可塑性ポリアミド系エラストマーであるポリエーテルアミドブロック共重合体を含有する糸（繊度５０デシテックス）及びポリウレタンからなる糸（繊度３３デシテックス）を用いたベア天竺編成の編地を袖部に用いた伸縮性のあるフィットタイプの長袖シャツを作製した。上記長袖シャツにおいて、熱可塑性ポリアミド系エラストマーであるポリエーテルアミドブロック共重合体を含有する糸（繊度５０デシテックス）及びポリウレタンからなる糸（繊度３３デシテックス）を用いたベア天竺編成の編地が占める面積は、長袖シャツ袖部総面積の８４％である。
【００３６】
（比較例１）
丸編機（４６Ｇ、３０インチ）を使用し、ポリエステルからなる糸（繊度１１０デシテックス）及びポリウレタンからなる糸（繊度３３デシテックス）を用いてベア天竺編成となるように編地を作製した。上記編地を用いて伸縮性のあるフィットタイプの長袖シャツを作製した。
【００３７】
（比較例２）
丸編機（４６Ｇ、３０インチ）を使用し、熱可塑性ポリアミド系エラストマーであるポリエーテルアミドブロック共重合体を含有する糸（繊度５０デシテックス）及びポリウレタンからなる糸（繊度３３デシテックス）を用いてベア天竺編成となるように編地を作製した。上記編地を用いて伸縮性のあるフィットタイプの長袖シャツを作製した。
【００３８】
（比較例３）
丸編機（４６Ｇ、３０インチ）を使用し、ポリエステルからなる糸（１１０デシテックス）及びポリウレタンからなる糸（３３デシテックス）を用いてベア天竺編成となるように編地を作製した。上記編地を用いて伸縮性のあるフィットタイプの腕カバーを作製した。
【００３９】
（評価）
実施例、参考例及び比較例で得られた編地について、以下の方法により評価を行った。
【００４０】
（１）Ｑｍａｘ値の測定
２０．５℃の温度に設定した試料台の上に各生地を置き、生地の上に３２．５℃の温度に温められた貯熱板を接触圧０．０９８Ｎ／ｃｍ２で重ねた直後、蓄えられた熱量が低温側の試料に移動する熱量のピーク値を測定した。測定には、サーモラボII型精密迅速熱物性測定装置（カトーテック社製）を用いた。
【００４１】
（２）官能試験
２８℃、５０％ＲＨの環境に設定した人工気象室内で、実施例、参考例及び比較例に記載したフィットタイプの長袖シャツまたはフィットタイプの腕カバーを装着し、夏季の環境下における歩行のシミュレーション試験を行った。腕カバー着用時は、ポリエステル１００％でフライス編みの半袖シャツを着用した。試験は、（１）５分間安静→（２）送風機による風速４ｍ／ｓｅｃの条件下でトレッドミルにて６ｋｍ／ｈで２０分間の歩行→（３）１０分間安静の手順で行い、（３）が終わった時点で快適感（べたつき）と冷涼感に関する５段階評価のアンケート調査を行った。なお、上記試験は２０〜４０歳の健康な成人８名（男性５名、女性３名）について行い、歩行中は心拍数モニターを装着して運動強度に差がないことを確認した。
【００４２】
上記（１）および（２）の結果を表１に示した。
【００４３】
【表１】
0005964013.tif 000002
【図面の簡単な説明】
【００４４】
【図１】（ａ）は、参考例１で作製した腕カバーの手の甲側の模式図、（ｂ）は、参考例１で作製した腕カバーの掌側の模式図。
【図２】（ａ）は、参考例２で作製した腕カバーの手の甲側の模式図、（ｂ）は、参考例２で作製した腕カバーの掌側の模式図。
【図３】（ａ）は、参考例３で作製した腕カバーの手の甲側の模式図、（ｂ）は、参考例３で作製した腕カバーの掌側の模式図。
【図４】（ａ）は、実施例６および実施例７で作製した長袖シャツ胸側の模式図、（ｂ）は、実施例６および実施例７で作製した長袖シャツ背中側の模式図。
【符号の説明】
【００４５】
１１、２１、３１、４１  接触冷感を有する編地部
１２、２２、３２、４２  接触冷感のない編地部
【産業上の利用可能性】
【００４６】
本発明によれば、冷却の効果が大きい部位のみに接触冷感に優れた編地を配置して冷却による効果を向上させる衣料を提供できる。
【図１】
0005964013.tif 000003
【図２】
0005964013.tif 000004
【図３】
0005964013.tif 000005
【図４】
0005964013.tif 000006